(57)【特許請求の範囲】
【請求項１】
２０〜２００ｎｍの層厚を有するＴｉＯ２からなる高屈折率被膜を有する、低屈折率の透明なフレーク状基体をベースとする干渉顔料であって、
透明なフレーク状基体の厚さの標準偏差が、その平均厚さに対して≦１５％であり、
透明なフレーク状基体が、ＳｉＯ２からなり、
ＴｉＯ２がルチルの変態であり、
前記顔料が、急な視角での緑色から平坦な視角での赤色へのカラーシフトを有し、
前記フレーク状基体の平均厚さが０．２〜０．８μｍであり、
前記フレーク状基体の厚さ以外の二つの寸法が５μｍと６０μｍの間にある
ことを特徴とする干渉顔料。
【請求項２】
さらに外部保護層を有する請求項１記載の干渉顔料。
【請求項３】
基体の被覆が、水性媒体中での金属塩の加水分解性分解による湿式の化学的方法により、あるいはＣＶＤ法またはＰＶＤ法による熱分解により実施されることを特徴とする、請求項１または２に記載の干渉顔料を製造する方法。
【請求項４】
塗料、ボタン用ペースト、コーティング、印刷インク、証券印刷インク、安全確保印刷物用印刷インク、プラスチック、セラミック材料、ガラス中への、種の被覆用の、プラスチックおよび紙のレーザマーキング用ドーパント、プラスチックのレーザ溶接用添加剤、食品および薬剤分野での着色用添加剤としての、化粧用配合物中への、顔料組成物および乾燥調製物の調製のための請求項１または２に記載の干渉顔料の使用。
【請求項５】
１種または複数の結合剤および請求項１または２に記載の１種または複数の干渉顔料を含む顔料組成物。
【請求項６】
さらに１種または複数の添加剤を含む請求項５記載の顔料組成物。
【請求項７】
請求項１または２に記載の干渉顔料を含む、ペレット、顆粒、チップおよびブリケットからなる群から選ばれる乾燥調製物。
【発明の詳細な説明】
【技術分野】
【０００１】
本発明は、フレーク状の透明な低屈折率基体をベースとする、強いカラーシフトを有する干渉顔料、およびそれらの、特に塗料、コーティング、印刷インク、プラスチック中への、プラスチックおよび紙のレーザマーキング用ドーパントとして、食品および薬剤分野での添加剤として、ならびに化粧用配合物中への使用に関する。
【背景技術】
【０００２】
光沢またはエフェクト顔料は、工業の多くの領域、特に自動車仕上げ、装飾コーティング、プラスチック、塗料、印刷インクの領域および化粧用配合物中に使用されている。
【０００３】
その色の働きのために、複数の干渉色の間の視野角依存性色変化を示す光沢顔料は、自動車仕上げおよび有価証券の偽造防止に対して特別興味深い。
【０００４】
鉱物をベースとするパール光沢顔料は特に重要である。パール光沢顔料は、無機のフレーク状支持体に高屈折率の、通常酸化物層で被覆することにより作製される。これらの顔料の色は、波長選択的な部分的反射および媒体／酸化物または酸化物／基体の界面で反射したまたは透過した光の干渉によって生じる。
【０００５】
これらの顔料の干渉色は、酸化物層の厚さにより決まり、たとえば緑色顔料の色相は（光学的な意味で）、その光学的厚さが可視波長の範囲中で約５００ｎｍで最大の反射を生じる単一の高屈折率層により発生する。この波長は人の眼により緑色と知覚される。しかし、第１次最大値の場合は強度曲線が非常に広いので、あまりにも大量の光が可視光領域全体にわたり反射されて、人の眼は非常に明るい、むしろ無色の印象を受ける。
【０００６】
薄層の光学的性質の、特に光学的構成要素の被膜からの知られている規則によれば、高屈折率および低屈折率を交互に有する複数の層の配置では、反射光の強度が単一層と比較して大幅に増加する。したがって、雲母粒子にＴｉＯ2−ＳｉＯ2−ＴｉＯ2層系を適用すると、ＴｉＯ2単一層系に比較して反射光の強度が約６０％だけ増加する。したがって、干渉により反射された光のプロファイルが有意により強いので、このタイプの多層系に対して高濃度で明るい反射色が期待される。このタイプの顔料がドイツ特許公開第１９６１８５６９Ａ１号に記載されている。
【０００７】
従来技術により、たとえば雲母フレークをベースとする、緑色干渉顔料が開示されている。雲母フレークは一般に層厚の非常に広い散乱を有し、したがって干渉色に関して中性的な挙動を有する。雲母の単一高屈折率被膜を有するパール光沢顔料は、したがって単一層光学系を表し、すなわち干渉色はもっぱら高屈折率金属酸化物層の層厚により決定される。したがって、雲母／金属酸化物の緑色顔料は、色彩設計の許容範囲が非常に制限される。さらに、雲母粒子は、これらの層の構造のために表面上に凹凸があり、これが散乱を生じさせ、それによって製品の透明性および色彩的品質が低下する。さらに、雲母は多少とも強いグレー／ブラウンのマストーン（mass tone）を示す。この性質がさらに透明性を低下させ、適応媒体が吸収する色に好ましくない影響を与える。
【発明の開示】
【発明が解決しようとする課題】
【０００８】
したがって、本発明の目的は干渉顔料、特に緑色干渉顔料であって、特に高透明性で純粋な白色のマストーン、および特有な色効果、たとえば緑色効果、青色効果などが優れている、強いカラーフロップを特徴とする干渉顔料を提供する。
【課題を解決するための手段】
【０００９】
驚くべきことには、薄いＴｉＯ2層で被覆された、たとえばＳｉＯ2フレークなどの特定の透明な低屈折率フレークが、強い、たとえば緑色の色の印象を生じさせ、および同時に並外れた強いカラーフロップを示すことを見出した。干渉色の場合の常として、カラーシフトは必ずしも長波長色から短波長色に起こるとは限らず、反対の方向、たとえば比較的短波長の緑色から比較的長波長の赤色に起こることもあり得る。このことはたとえばＳｉＯ2フレークなどの薄いフレークを、その厚さがフレークの厚さと精密に一致したＴｉＯ2層と共に被覆することにより達成される。
【００１０】
雲母をベースとする、たとえば緑色顔料の単一被覆された顔料に比較して、本発明による顔料は、以下の特性を示す。
【００１１】
媒体中での優れた透明性
純粋な白色のマストーン
強い、たとえば緑色の干渉色
非常に明るい光沢
強いカラーシフト
基体と被膜の層厚を適切に一致させると、急な視角での短波長色から平坦な視角での長波長色への、特に緑色干渉顔料の場合の緑色から赤色へのカラーシフトを実現することが可能である。
【００１２】
これらの特性に加えて、本発明による顔料は以下の特徴により、知られている干渉顔料より優れている。
【００１３】
強い輝き効果
緑色の調整可能な黄／青の色合い
前記色合いは、ＴｉＯ2層厚を一致させることにより、および様々な厚さの、たとえばＳｉＯ2フレークなどの透明なフレークを選択することにより、干渉顔料の印象が失われることなしに広い範囲で変えることができる。
【００１４】
したがって、本発明は、２０〜２００ｎｍの層厚を有するＴｉＯ2および任意選択で外部保護層からなる高屈折率被膜を有する、高い彩色性の、特に緑色のフレーク状の透明な低屈折率基体をベースとする干渉顔料に関する。
【００１５】
さらに本発明は、本発明による干渉顔料の、塗料、コーティング、印刷インク、プラスチック、ボタン用ペースト、セラミック材料、ガラス中への、種の被覆用の、プラスチックのレーザ溶接用添加剤、プラスチックおよび紙のレーザマーキングまたはレーザ溶接でのドーパント、食品および薬剤分野での着色用添加剤としての、および特に化粧用配合物中への使用に関する。本発明による顔料はさらに、顔料組成物の調製、およびたとえば顆粒、チップ、ペレット、ブリケットなどの乾燥調製物の調製に適している。乾燥調製物は、特に印刷インクおよび化粧用配合物に適している。
【発明を実施するための最良の形態】
【００１６】
本発明による干渉顔料のために適したベース基体は、＜１．９の屈折率を有する基体、たとえば国際公開第９３／０８２３７号に記載のように、たとえばフレーク状ＳｉＯ2フレークである。さらに、前記ＳｉＯ2フレークのほかに、たとえばＡｌ2Ｏ3フレークおよびガラスフレーク、天然または合成雲母、およびフレーク状プラスチック粒子などの、当業者には知られている任意のフレーク状の透明基体も適している。特別好ましい基体はＳｉＯ2フレークである。調整可能な色合いおよび特にその角度依存性などの特定の特性は、狭い厚さの分布を有する規定された平均厚さにより決定的に影響される。
【００１７】
したがって、基体フレーク厚さの標準偏差は、その平均厚さに対して≦１５％、好ましくは≦１０％、特に好ましくは≦６％であるべきである。
【００１８】
本発明において、平均厚さと標準偏差は下記のように定義される。
【００１９】
平均厚さ（計算値）＝(全ての厚さの数値の合計)/(測定数)
標準偏差は平均厚さの計算値に対する個々の全測定値の６６％のパーセント偏差である。
【００２０】
ベース基体の寸法は、それ自体決定的ではなく、個々の用途に適合することができる。
一般に、フレーク状の透明基体は、０．０２〜２μｍの間、好ましくは０．１〜１μｍの間、特に０．２〜０．８μｍの間の平均厚さを有する。その他の２つの寸法は、通常１〜４５０μｍの間、好ましくは２〜２００μｍの間、特に５〜５００μｍの間、最も好ましくは５〜６０μｍの間である。
【００２１】
重ねて、角度依存性の色合いを有する、高濃度の色効果、たとえば緑色または青色効果を実現するためには、個々のフレークの平均厚さが≦１５％の標準偏差内にあることが重要である。
【００２２】
基体のアスペクト比（直径／厚さの比）は、好ましくは１〜１０００、特に３〜５００、特別好ましくは５〜２００である。
【００２３】
ＴｉＯ2層および基体の厚さは、顔料の光学的性質に対して決定的である。層の厚さを正確に設定し、基体フレークの平均厚さに一致させなければならない。ＴｉＯ2層の厚さは、２０〜２００ｎｍ、好ましくは５０〜１８０ｎｍ、特に７０〜１６０ｎｍである。
【００２４】
本発明による顔料は、微細に粉砕したフレーク状の基体上に、正確に規定された厚さおよび平滑な表面を有する高屈折率のＴｉＯ2干渉層を作製することより容易に製造することができる。ＴｉＯ2はルチル型またはアナターゼ型のいずれかであり得る。ＴｉＯ2は好ましくはルチルの変態である。ルチル層で被覆されたＳｉＯ2フレークが特に好ましい。
【００２５】
適した低屈折率基体は、狭い厚さ分布を有する微細に粉砕されたフレークの形態に製造することができ、≦１．８の屈折率を有する、すべての無機および有機の透明材料である。適した有機基体は、とりわけ、たとえばポリエステル（たとえばＰＥＴ）、ポリカーボネート、ポリイミド、ポリメタクリレートなどの重合体である。特に好ましい無機基体は、特にＳｉＯ2、Ａｌ2Ｏ3、フレーク状単一結晶およびガラスフレークをベースとする干渉顔料であり、これらはまた薄いＳｉＯ2層で被覆されていてもよい。
【００２６】
金属酸化物層は、好ましくは湿式の化学的方法により適用され、パール光沢顔料の製造用に開発された湿式化学的被覆方法を使用することが可能である。このタイプの方法は、たとえばドイツ特許公開第１４６７４６８号、ドイツ特許公開第１９５９９８８号、ドイツ特許公開第２００９５６６号、ドイツ特許公開第２２１４５４５号、ドイツ特許公開第２２１５１９１号、ドイツ特許公開第２２４４２９８号、ドイツ特許公開第２３１３３３１号、ドイツ特許公開第２５２２５７２号、ドイツ特許公開第３１３７８０８号、ドイツ特許公開第３１３７８０９号、ドイツ特許公開第３１５１３４３号、ドイツ特許公開第３１５１３５４号、ドイツ特許公開第３１５１３５５号、ドイツ特許公開第３２１１６０２号、ドイツ特許公開第３２３５０１７号中に、またはさらに特許文献および当業者には知られているその他の文献中にも記載されている。
【００２７】
湿式被覆の場合は、基体粒子を水中に懸濁させ、金属酸化物または金属酸化物水和物が、有意の第２沈殿を起こさずにフレーク上に直接沈殿するように選沢された、１種または複数の加水分解性のチタン塩を加水分解に適当なｐＨで加える。通常ｐＨは、塩基および／または酸の同時計量注入により一定に保持される。続いて顔料を分離して分け、洗浄し、５０〜１５０℃で乾燥し、望むなら０．１〜３時間か焼し、存在する個々の被膜に対してか焼温度を最適化し得る。一般にか焼温度は２５０〜１０００℃の間、好ましくは３５０〜９５０℃の間である。
【００２８】
さらに、被覆はまた流動層反応器中で気相被覆により実施することができ、たとえばパール光沢顔料製造のための欧州特許第００４５８５１Ａ１号および欧州特許第０１０６２３５Ａ１号中に提案された方法を同様に使用することが可能である。
【００２９】
顔料の色相は、被覆量またはそれから得られる層厚を様々に選択することにより、干渉効果、たとえば緑色干渉効果を維持しながら、非常に広い限界内で変化させることができる。角度依存性の、たとえば急な視覚での緑色から平坦な視角での赤色へのカラーシフトは、この場合実質上維持される。特に、色相の変動は黄色および／または青色成分に関係する。ある色相のための微細な調整は、純粋な量の選択よりも、肉眼でまたは測定技術の制御下で望ましい色に近づけることにより得ることができる。
【００３０】
光、水および気候安定性を増すためには、用途領域に応じて仕上った顔料に上塗または後処理を施すことがしばしば望ましい。適した上塗または後処理は、たとえばドイツ特許第２２１５１９１号、ドイツ特許公開第Ａ３１５１３５４号、ドイツ特許公開第Ａ３２３５０１７号またはドイツ特許公開第Ａ３３３４５９８号中に記載されている方法である。この上塗はさらに化学的安定性を増し、顔料の取扱い、特に様々な媒体への混合を簡単にする。ぬれ性、分散性および／または使用媒体との相容性を増大させるために、Ａｌ2Ｏ3またはＺｒＯ2あるいはこれらの混合物または混合相の機能性被膜を顔料表面に塗布することができる。また、たとえば欧州特許第００９０２５９号、欧州特許第０６３４４５９号、国際公開第９９／５７２０４号、国際公開第９６／３２４４６号、国際公開第９９／５７２０４号、米国特許第５７５９２５５号、米国特許第５５７１８５１号、国際公開第０１／９２４２５号、またはＪ．Ｊ．Ｐｏｎｊｅｅ、Ｐｈｉｌｉｐｓ  Ｔｅｃｈｎｉｃａｌ  Ｒｅｖｉｅｗ、４４巻３号、８１頁以降、およびＰ．Ｈ．Ｈａｒｄｉｎｇ、Ｊ．Ｃ．Ｂｅｒｇ、Ｊ．Ａｄｈｅｓｉｏｎ  Ｓｃｉ．Ｔｅｃｈｎｏｌ．、１１巻４号、４７１〜４９３頁中に記載のように、たとえばシランによる有機物または有機／無機混合物の上塗も可能である。
【００３１】
本発明による干渉顔料は単純であり、取扱いが容易である。顔料を単純な攪拌注入により用途系中に取り込むことができる。複雑な顔料の粉砕および分散は必要ない。
【００３２】
本発明による干渉顔料は、高光沢と高透明性および純粋な白色のマストーンを兼ね備えているので、これらは様々な用途の媒体中で、吸収する色が有意に影響を受けることなく、特に有効な効果を得ることが可能である。
【００３３】
言うまでもなく、様々な用途に対して干渉顔料はまた、たとえば透明および不透明な、白色、有色および黒色顔料などの有機染料、有機顔料またはその他の顔料との、ならびにフレーク状酸化鉄、有機顔料、ホログラフィー顔料、ＬＣＰ（液晶重合体）、金属酸化物をコートした雲母およびＳｉＯ2フレークなどをベースとする従来の透明な有色および黒色光沢顔料との混合物の形態で有利に使用することもできる。干渉顔料は、市販の顔料および充填材と任意の比率で混合することができる。
【００３４】
様々な用途において、本発明による顔料はまた、たとえばＴｉｍｉｒｏｎ（登録商標）、Ｓｉｃｏｐｅａｒｌ（登録商標）（ＢＡＳＦ  ＡＧ）、Ｃｈｒｏｍａ−Ｆｌａｉｒ（登録商標）（Ｆｌｅｘ  Ｐｒｏｄｕｃｔｓ  Ｉｎｃ．）、ＢｉＯＣｌ顔料、たとえばＥｃｋａｒｔ社製パールエッセンスまたは金属顔料などの、他の任意のタイプの着色剤、たとえば有機および／または無機の吸収顔料および染料、多層干渉顔料と組み合わせることもできる。混合の比率および濃度には制限はない。
【００３５】
本発明による顔料は、様々な、好ましくは塗料、コーティングおよび印刷インクの領域からの色彩系と適合性がある。たとえばグラビア印刷、フレキソ印刷、オフセット印刷、オフセットオーバープリントニスびき用の印刷インクの製造には、結合剤の多様性、たとえばＢＡＳＦ、Ｍａｒａｂｕ、Ｐｒｏｌｌ、Ｓｅｒｉｃｏｌ、Ｈａｒｔｍａｎｎ、Ｇｅｂｒ．Ｓｃｈｍｉｄｔ、Ｓｉｃｐａ、Ａａｒｂｅｒｇ、Ｓｉｅｇｂｅｒｇ、ＧＳＢ−Ｗａｈｌ、Ｆｏｌｌｍａｎｎ、ＲｕｃｏまたはＣｏａｔｅｓ  Ｓｃｒｅｅｎ  ＩＮＫＳ  ＧｍｂＨにより販売されている、特に水溶性グレードが適している。印刷インクは水をベースとするか、または溶媒をベースとしてもよい。この顔料はさらにまた、紙もしくはプラスチックのレーザマーキングに、および農業分野、たとえば温室シートおよびたとえばテント日よけの着色に適している。
【００３６】
本発明による干渉顔料は、表面コーティング、印刷インク、プラスチック、農業用シート、種の被覆、食品の着色、ボタン用ペースト、薬剤の被膜、または口紅、マニキュア液、コンパクトパウダー、シャンプー、セッケン、ルーズパウダーおよびジェルなどの化粧用配合物の着色に使用することができる。着色される適用系中での顔料混合物の濃度は、一般に系の合計固体含量に対して０．１〜７０重量％の間、好ましくは０．１〜５０重量％の間、特に０．５〜１０重量％の間である。これは一般に特定の用途に左右される。本発明による緑色干渉顔料を含んだプラスチックでは、好ましくは０．０１〜５０重量％、特に０．１〜７重量％の量で、特に強いきらめく効果が得られる。
【００３７】
表面コーティング分野では、特に自動車仕上げで干渉顔料は、０．１〜２０重量％、好ましくは１〜１０重量％の量で３コート系にも使用される。
【００３８】
表面コーティングでは、本発明による干渉顔料は、目標とする光沢は１コート仕上げ（１コート系または２コート系の下塗り）により実現されるという利点を有する。たとえば、本発明による顔料の代わりに厚さの広い分布を有する基体をベースとする、雲母系の多層顔料または従来のパール光沢顔料を含んだ仕上げに比較して、本発明による顔料を含んだ仕上げは、より明るく深い効果およびより強い光沢効果を示す。
【００３９】
本発明による干渉顔料はまた、装飾用および手入れ用化粧品中で有利に使用することができる。使用濃度は、シャンプー中の０．０１重量％からルーズパウダーの場合の１００重量％の範囲にある。干渉顔料と球状充填剤、たとえばＳｉＯ2との混合物の場合は、配合物中の濃度は０．０１〜７０重量％であり得る。たとえばマニキュア液、コンパクトパウダー、シャンプー、ルーズパウダーおよびジェルなどの化粧品の場合、特に興味深い色効果および強いカラーシフトにより特徴付けられる。マニキュア液中のカラーフロップ効果は、従来のマニキュア液に比較して、本発明による顔料を用いて有意に増大させることができる。
【００４０】
さらに、本発明による顔料は、浴用添加剤、練り歯磨き中に、および食品の仕上げ、たとえばボイルした菓子のマスカラーリングおよび／または被覆に、たとえばゼリーベービー、プラリーヌ、甘草入りキャンディーなどのワインガム、菓子、棒状キャンディー、ブラマンジェ、発泡性清涼飲料、ソーダなど用に、あるいはたとえば製薬分野における標準および被覆されたタブレットの被膜として使用することができる。
【００４１】
本発明による顔料はさらに、市販されている充填材と混合することができる。挙げることのできる充填材は、たとえば天然および合成雲母、ナイロン粉末、純粋なまたは充填材入りメラミン樹脂、タルク、ガラス、カオリン、アルミニウム、マグネシウム、カルシウム、亜鉛の酸化物または水酸化物、ＢｉＯＣｌ、硫酸バリウム、硫酸カルシウム、炭酸カルシウム、炭酸マグネシウム、炭素、およびこれらの物質の物理的または化学的組合せである。充填材の粒子形状について制限はない。それは必要条件に従って、たとえばフレーク状、球状または針状であり得る。
【００４２】
本発明による顔料はもちろん、さらに化粧品原材料および任意のタイプの助剤と配合物中で混ぜ合わせることが可能である。これらのものとしては、とりわけオイル、脂肪、ワックス、皮膜形成剤、防腐剤、ならびに、たとえば増粘剤と、ベントナイト、ヘクトライト、二酸化ケイ素、ケイ酸Ｃａ、ゼラチン、高分子量炭水化物および／または界面活性助剤などのレオロジー性添加剤などの一般に技術的性質を決定する助剤がある。
【００４３】
本発明による干渉顔料を含んだ配合物は、親油性、親水性または疎水性のタイプに属し得る。分離した水性相および非水性相を有する不均一系配合物の場合は、本発明による顔料は、２相中の一方中にのみ、あるいは両相にわたって分配されて、それぞれの場合存在してもよい。
【００４４】
配合物のｐＨ値は、１〜１４の間、好ましくは２〜１１の間、特に好ましくは５〜８の間であり得る。
【００４５】
本発明による干渉顔料の配合物中の濃度には限界は設定されない。それらは、用途に応じて、０．００１（すすぎ落とし製品、たとえば、シャワージェル）から１００％（たとえば、特定用途の光沢効果の物品）の間であり得る。本発明による顔料はさらにまた、化粧用活性成分と組み合わせてもよい。適当な活性成分は、たとえば防虫剤、紫外線Ａ／ＢＣ保護フィルタ（たとえばＯＭＣ、Ｂ３およびＭＢＣ）、老化防止活性成分、ビタミンおよびそれらの誘導体（たとえばビタミンＡ、Ｃ、Ｅなど）、セルフタンニング剤（たとえばとりわけ、ＤＨＡ、エリトルロース）、ならびに、たとえばビサボロール、ＬＰＯ、エクトイン、エンブリカ、アラントイン、ビオフラボノイド、およびその誘導体などのその他の化粧用活性成分である。
【００４６】
結合剤系の着色では、たとえば表面コーティングおよびグラビア印刷、オフセット印刷またはスクリーン印刷のための印刷インク用に、または印刷インクの前駆体として、高度に着色されたペースト、顆粒、ペレットなどの形態での本発明による干渉顔料の使用が特に適していることが証明されている。この顔料は印刷インク中に、一般に２〜３５重量％、好ましくは５〜２５重量％および特に８〜２０重量％の量で取り込まれる。オフセット印刷インクは、この顔料を４０重量％以上までの量を含むことができる。印刷インクの前駆体は、たとえば顆粒の形態で、ペレット、ブリケットなどとして、結合剤および添加剤に加えて本発明による顔料を９８重量％まで含んでいる。本発明による顔料を含んだ印刷インクは、従来のエフェクト顔料を含むものより純粋な色相、特に緑色の色相を示す。本発明による干渉顔料の粒子の厚さは比較的小さく、したがって特に優れた印刷適性をもたらす。
【００４７】
本発明による干渉顔料はさらに、１種または複数の本発明による顔料、結合剤および任意選択で１種または複数の添加剤を含んだ、流動性顔料組成物および乾燥調製物の調製、特に印刷インクに適している。したがって、本発明は、本発明による干渉顔料を含んだ配合物に関する。
【００４８】
特に本発明は、本発明による干渉顔料のほかに、吸収剤、収斂薬、抗菌薬物質、抗酸化剤、制汗剤、消泡剤、フケ取り活性成分、帯電防止剤、結合剤、生物学的添加剤、漂白剤、キレート剤、防臭剤、皮膚軟化剤、乳化剤、エマルション安定剤、染料、湿潤剤、皮膜形成剤、におい物質、風味物質、防虫剤、防腐剤、防食剤、化粧オイル、溶媒、酸化剤、野菜成分、緩衝物質、還元剤、界面活性剤、高圧ガス、乳白剤、紫外線フィルタおよび紫外線吸収剤、変性剤、粘度調整剤、香料およびビタミンから選択される少なくとも１つの成分を含んだ配合物に関する。
【００４９】
以下の実施例は、本発明を説明することが意図されているが、これを限定するものではない。
【実施例】
【００５０】
実施例１
色が高濃度の緑色から赤色に変動する干渉顔料
１００ｇのＳｉＯ2フレーク（粒径５〜５０μｍ、平均厚さ４５０ｎｍ、厚さの標準偏差：約５％）を、２ｌの脱イオン水に懸濁させ、激しく攪拌しながら８０℃に加熱する。
１２ｇのＳｎＣｌ4×５Ｈ2Ｏおよび４０ｍｌの塩酸（３７％）の３６０ｍｌの脱イオン水中の溶液を、この混合物中にｐＨ１．６で計量注入する。続いて４６０ｍｌの量のＴｉＣｌ4溶液（４００ｇのＴｉＣｌ4／ｌ）を、１．６のｐＨで計量注入する。ＳｎＣｌ4×５Ｈ2Ｏ溶液およびＴｉＣｌ4溶液の添加中は、ＮａＯＨ溶液（３２％）を用いてｐＨを一定に維持する。続いて水酸化ナトリウム溶液（３２％）を用いてｐＨを５．０に調整し、混合物をさらに１５分間攪拌する。
【００５１】
後処理のために、顔料をろ過して分け、２０ｌの脱イオン水で洗浄し、１１０℃で乾燥し、８５０℃で３０分間か焼して、高濃度の明るい緑色、強い光沢および高透明性を得る。平坦な視角に変えると、この顔料は赤色の干渉色を示す。
【００５２】
使用例
実施例Ａ：シャワージェル
相Ａ
【００５３】
【表１】
0005409983.tif 000002
【００５４】
相Ｂ
【００５５】
【表２】
0005409983.tif 000003
【００５６】
相Ｃ
【００５７】
【表３】
0005409983.tif 000004
【００５８】
調製
相Ａに対して、干渉顔料を水中で攪拌する。攪拌しながらＫｅｌｔｒｏｌ  Ｔ中に徐々に分散させ、それが溶解するまで攪拌する。相ＢおよびＣを順に加え、同時にすべてのものが均一に分散されるまでゆっくり攪拌する。ｐＨを６．０〜６．４に調整する。
【００５９】
実施例Ｂ：マニキュア液
【００６０】
【表４】
0005409983.tif 000005
【００６１】
調製
干渉顔料をワニスベースと共に秤量し、へらを用いて手動で十分に混合し、続いて１０００ｒｐｍで１０分間攪拌する。
【００６２】
実施例Ｃ：表面コーティング系
９０重量％のＨｙｄｒｏｇｌａｓｕｒ  ＢＧ／Ｓ  Ｃｏｌｏｕｒｌｅｓｓ（Ｅｒｎｓｔ  Ｄｉｅｇｅｌ  ＧｍｂＨ社製水性ワニス）
１０重量％の実施例１からの緑色干渉顔料
８０℃でスプレーにより被覆
８０℃で５分予備乾燥
１８０℃で２０分焼付け
実施例Ｄ：プラスチック
１ｋｇのポリスチレン顆粒を、回転混合機中で５ｇの接着剤で均一にぬらす。次いで実施例１からの緑色の干渉顔料４２ｇを加え、２分間混合する。これらの顆粒を、射出成形機中で通常の条件下で４×３×０．５ｃｍの寸法を有する段付プレートに変換する。この段付プレートは、その強い輝き効果を特徴とする。
【００６３】
実施例Ｅ：菓子の着色
未加工の製品：発泡性の白色甘味
スプレー溶液：
９４％のＫａｕｌ社製セラックアルコール溶液
６％の実施例１からの緑色干渉顔料
発泡性甘味を、干渉顔料／セラック溶液と共に所望の色の付着が達成されるまでスプレーする。続いて冷風を用いた乾燥が可能である。